СОСТАВЫ ГИБРИДНЫХ ПЕН

1. Композиция, активная по отношению к изоцианатам, содержащая:
полиольную композицию, имеющую среднюю гидроксильную функциональность от 3,7 до 5,7 относительно всех полиолов в полиольной композиции, среднее гидроксильное число от 370 до 550 мг KOH/г относительно всех полиолов в полиольной композиции и среднечисловую молекулярную массу от 400 до 750 г/моль относительно всех полиолов в полиольной композиции; и
2
сшивающий агент с высокой степенью функциональности, имеющий среднюю функциональность 3,0 или более, причем функциональные группы сшивающего агента с высокой степенью функциональности выбраны из акрилатных групп, аллильных групп, групп OH, групп NH, групп COOH и их комбинаций, при этом от 10 до 99 процентов функциональных групп сшивающего агента с высокой степенью функциональности представляют собой акрилатные группы, аллильные группы или их комбинации.
2. Композиция, активная по отношению к изоцианатам, по п. 1, отличающаяся тем, что сшивающий агент с высокой степенью функциональности составляет от 2до 40 частей композиции, активной по отношению к изоцианатам, на 100 частей комбинации всех полиолов в полиольной композиции и сшивающего агента с высокой степенью функциональности.
3. Композиция, активная по отношению к изоцианатам, по п. 1, отличающаяся тем, что сшивающий агент с высокой степенью функциональности имеет среднечисловую молекулярную массу от 100 до 1500 г/моль.
4. Композиция, активная по отношению к изоцианатам, по п. 1, отличающаяся тем, что поперечно-сшивающий агент с высокой степенью функциональности выбран из пентаакрилата дипентаэритрита, пента-/гексаакрилата дипентаэритрита, триакрилата пентаэритрита и их комбинаций.
5. Состав гибридной пены, содержащий:
композицию, активную по отношению к изоцианатам, по п. 1;
радикальный инициатор азо-типа; и
изоцианат.
6. Состав гибридной пены по п. 5, отличающийся тем, что радикальный инициатор азо-типа составляет от 0,01 до 5,0 части состава гибридной пены на 100 частей комбинации всех полиолов в полиольной композиции и сшивающего агента с высокой степенью функциональности.
7. Состав пены по п. 5, отличающийся тем, что радикальный инициатор азо-типа имеет температуру для полупериода 0,10 часа от 0°С до 135°С.
8. Состав пены по п. 5, отличающийся тем, что радикальный инициатор азо-типа представляет собой 2,2’-азобис(изобутиронитрил).
9. Пенный продукт, полученный отверждением состава гибридной пены по п. 5.
10. Способ получения пенного продукта, включающий:
объединение:
полиольной композиции, имеющей среднюю гидроксильную функциональность от 3,7 до 5,7 относительно всех полиолов в полиольной композиции, среднее гидроксильное число от 370 до 550 мг KOH/г относительно всех полиолов в полиольной композиции и среднечисловую молекулярную массу от 400 до 750 г/моль относительно всех полиолов в полиольной композиции;
2
сшивающего агента с высокой степенью функциональности, имеющего среднюю функциональность 3,0 или более, причем функциональные группы сшивающего агента с высокой степенью функциональности выбраны из акрилатных групп, аллильных групп, групп OH, групп NH, групп COOH и их комбинаций, при этом от 10 до 99 процентов функциональных групп сшивающего агента с высокой степенью функциональности представляют собой акрилатные группы, аллильные группы или их комбинации;
радикального инициатора азо-типа; и
изоцианата с получением состава гибридной пены; и
отверждение состава гибридной пены с получением пенного продукта.